(57)【要約】【課題】ジイソブチレンと無水マレイン酸との共重合体を中和して得られる重合体組成物を製造する方法において、共重合体の中和工程での凝集や反応槽への付着を抑制することによって中和工程の負荷を低減するとともに、得られる重合体組成物の分散剤としての性能を向上できる製造方法を提供する。【解決手段】工程１：共重合体及び水を含有する組成物と、一般式（Ｉ）で表される化合物からなる第１の中和剤とを、混合する工程と、工程２：工程１で得られた混合物と、アルカリ金属水酸化物からなる第２の中和剤とを、混合する工程とを含む重合体組成物の製造方法。【選択図】なし【特許請求の範囲】
【請求項１】
無水マレイン酸とジイソブチレンとの共重合体と、中和剤とを混合して得られる重合体組成物の製造方法であって、
工程１  前記共重合体及び水を含有する組成物と、一般式（Ｉ）で表される化合物からなる第１の中和剤とを、混合する工程
【化１】
2014070086.tif 000005
（式中、Ｒ1、Ｒ2及びＲ3は同一又は異なって、水素原子が水酸基で置換されていてもよい炭素数１〜３のアルキル基又は水素原子を示す）
工程２  工程１で得られた混合物と、アルカリ金属水酸化物からなる第２の中和剤とを、混合する工程
を含む重合体組成物の製造方法。
【請求項２】
前記工程１における一般式（Ｉ）で表される化合物を混合する量が、前記共重合体に含まれる無水マレイン酸由来の構成単位１００ｍｏｌに対し１〜１５ｍｏｌである、請求項１に記載の重合体組成物の製造方法。
【請求項３】
前記工程２におけるアルカリ金属水酸化物を混合する量が、前記共重合体に含まれる無水マレイン酸由来の構成単位１００ｍｏｌに対し５０〜３００ｍｏｌである、請求項１又は２に記載の重合体組成物の製造方法。
【請求項４】
前記共重合体の重量平均分子量が１万〜１０万である、請求項１〜３いずれかの項記載の重合体組成物の製造方法。
【請求項５】
前記一般式（Ｉ）で表される化合物が、アンモニア又はトリエタノールアミンである、請求項１〜４いずれかの項記載の重合体組成物の製造方法。
【請求項６】
前記アルカリ金属水酸化物が、水酸化ナトリウム及び水酸化カリウムからなる群から選ばれる少なくとも１種以上である、請求項１〜５いずれかの項記載の重合体組成物の製造方法。
【請求項７】
請求項１〜６いずれかの項記載の製造方法によって得られる重合体組成物を含有する、分散剤。
【発明の詳細な説明】
【技術分野】
【０００１】
本発明は、重合体組成物の製造方法に関する。
【背景技術】
【０００２】
ジイソブチレンと無水マレイン酸との共重合体を中和して得られる重合体組成物は、水系分散剤、すなわち無機粒子、有機顔料などの粉体用の水系媒体中における分散剤として有用であり、幅広く使用されている。前記重合体組成物は、一般的に以下の方法によって製造される。すなわち、ジイソブチレンと無水マレイン酸との混合物を有機溶媒中で溶液重合させて共重合体を得た後、有機溶媒を水に置換する溶媒置換を行って、共重合体を沈殿させる。次いで、アルカリ性化合物を添加して共重合体を中和し、重合体組成物を得る。ジイソブチレン−無水マレイン酸の共重合体の中和工程では、重合体組成物の水系分散剤としての性能向上、すなわち、無機粒子、有機顔料などの粉体の分散性向上の観点から、中和剤として通常アルカリ金属水酸化物が使用される。
【０００３】
特許文献１は、無水マレイン酸、トリメチルペンテン及びジトリメチルペンテンの共重合体並びにその製造方法を開示している。特許文献２は、イソブチレン−無水マレイン酸共重合体の中和物を架橋して得られる吸水性樹脂の製造方法を開示している。
【先行技術文献】
【特許文献】
【０００４】
【特許文献１】特開昭５５−４０７９６号公報
【特許文献２】特開２００６−２４９１７０号公報
【発明の概要】
【発明が解決しようとする課題】
【０００５】
しかしながら、水溶媒中で、ジイソブチレンと無水マレイン酸との共重合体の中和を、アルカリ金属水酸化物を用いて行うと、中和工程の開始直後から前記共重合体の凝集や反応槽への付着が発生し、中和を完了させるために長時間の加熱及び攪拌を要していた。また、中和反応が均一に進行しないため、得られる重合体組成物の分散剤としての性能が低下するという課題があった。特許文献１及び２に開示された方法では、これらの課題は解決されていない。
【０００６】
本発明は、ジイソブチレンと無水マレイン酸との共重合体を中和して得られる重合体組成物を製造する方法であって、共重合体の中和工程での凝集や反応槽への付着を抑制することによって、中和を完了させるための長時間の加熱および攪拌といった中和工程における負荷を大幅に低減するとともに、得られる重合体組成物の分散剤としての性能を向上できる、重合体組成物の製造方法を提供することを課題とする。
【課題を解決するための手段】
【０００７】
本発明は、無水マレイン酸とジイソブチレンとの共重合体と、中和剤とを混合して得られる重合体組成物の製造方法であって、
工程１  前記共重合体及び水を含有する組成物と、一般式（Ｉ）で表される化合物からなる第１の中和剤とを、混合する工程、
【化１】
2014070086.tif 000002
（式中、Ｒ1、Ｒ2及びＲ3は同一又は異なって、水素原子が水酸基で置換されていてもよい炭素数１〜３のアルキル基又は水素原子を示す）
工程２  工程１で得られた混合物と、アルカリ金属水酸化物からなる第２の中和剤とを、混合する工程、を含む重合体組成物の製造方法に関する。
【発明の効果】
【０００８】
本発明の重合体組成物の製造方法によれば、ジイソブチレンと無水マレイン酸との共重合体を中和して得られる重合体組成物を製造するに際して、共重合体の中和工程での凝集や反応槽への付着を抑制することによって、中和工程の負荷を大幅に低減するとともに、得られる重合体組成物の分散剤としての性能を向上できる。
【発明を実施するための形態】
【０００９】
本発明は、無水マレイン酸とジイソブチレンとの共重合体と、中和剤とを混合して得られる重合体組成物の製造方法であって、
工程１  前記共重合体及び水を含有する組成物と、前記一般式（Ｉ）で表される化合物からなる第１の中和剤とを、混合する工程、
工程２  工程１で得られた混合物と、アルカリ金属水酸化物からなる第２の中和剤とを、混合する工程、を含む重合体組成物の製造方法により、共重合体の中和工程での凝集や反応槽への付着を抑制することによって、中和工程の負荷を大幅に低減するとともに、得られる重合体組成物の分散剤としての性能を向上できるという知見に基づく。
【００１０】
本発明の効果発現のメカニズムの詳細は不明であるが、以下の様に推定している。本発明における共重合体及び水を含有する組成物と、アルカリ性化合物とを混合すると、まず共重合体の塊状粒子表面で中和反応が起こり、塊状粒子を覆う膜（中和膜）が形成される。この際、前記アルカリ性化合物としてアルカリ金属水酸化物を用いると、高密度で粘性の高い中和膜が形成されるため、塊状粒子表面の中和膜同士が粘着して塊状粒子の凝集が進行する。一方、アルカリ性化合物として一般式（Ｉ）で表される化合物を用いた場合、カチオン基が嵩高いために中和膜は低密度で高水溶性となる。そのため、中和膜が共重合体の塊状粒子の分散剤として作用し、塊状粒子の流動性が向上すると共に中和膜同士の粘着による凝集が抑制される。また、その状態の共重合体と水を含有する組成物にアルカリ金属水酸化物を混合しても、塊状粒子の良好な分散状態が維持されるので、中和工程での共重合体の凝集や反応槽への付着が抑制され、中和工程における負荷が大幅に低減する。更には、中和が均一に進行しやすくなるため、得られる重合体組成物の分散剤としての性能も向上する。但し、これらは推定であって、本発明は、これらメカニズムに限定されない。
【００１１】
すなわち本発明は、一つの態様において、無水マレイン酸とジイソブチレンとの共重合体と、中和剤とを混合して得られる重合体組成物の製造方法であって、
工程１  前記共重合体及び水を含有する組成物と、前記一般式（Ｉ）で表される化合物からなる第１の中和剤とを、混合する工程、
工程２  工程１で得られた混合物と、アルカリ金属水酸化物からなる第２の中和剤とを、混合する工程、を有する重合体組成物の製造方法に関する。本発明の重合体組成物の製造方法によれば、共重合体の中和工程での凝集や反応槽への付着を抑制することによって、中和工程における負荷を大幅に低減するとともに、得られる重合体組成物の分散剤としての性能を向上できるという効果が奏されうる。
【００１２】
［共重合体］
ジイソブチレンと無水マレイン酸との共重合体は、例えば特開昭５５−４０７９７記載の公知の方法によって製造することができる。
【００１３】
また、前記共重合体の製造は、例えば以下の方法による。すなわち、有機溶媒とモノマーとしてのジイソブチレンとを含有する液を加熱および攪拌しながら、前記液に開始剤及びモノマーとしての無水マレイン酸を添加して重合を行い、共重合体を含有する溶液を得る。更に前記共重合体溶液に含まれる有機溶媒を水系溶媒に置換する溶媒置換を行って共重合体を沈殿させ、共重合体と水とを含有する組成物を得る。製造の容易性の観点、安価に製造できる観点から、重合法は沈殿重合法が好ましい。
【００１４】
前記共重合体は、分散性に優れる重合体組成物、すなわち無機粒子、有機顔料などの粉体用の分散剤として使用した際に水系分散剤として性能が高い重合体組成物を製造する観点及び共重合体の製造の容易性の観点から、ジイソブチレンと無水マレイン酸との交互共重合体が好ましい。前記共重合体を構成する、ジイソブチレンに由来する構成単位と無水マレイン酸に由来する構成単位とのモル比（ジイソブチレン由来の構成単位／無水マレイン酸由来の構成単位）は、水溶性及び分散性に優れる重合体組成物を製造する観点並びに共重合体の製造の容易性の観点から、実質的に１／１であることが好ましい。
【００１５】
前記共重合体の合成を効率良く行う観点から、共重合体を製造する際の仕込み量において、無水マレイン酸に対しジイソブチレンを過剰に用いることが好ましい。また、無水マレイン酸に対する過剰のジイソブチレンが、共重合体の合成における有機溶媒として利用できる観点からも好ましい。無水マレイン酸の仕込み量に対するジイソブチレンの仕込み量のモル比（ジイソブチレン／無水マレイン酸）は、共重合体の合成においてモノマーの反応速度を確保する観点から、１．２以上が好ましく、２以上がより好ましく、２．５以上が更に好ましい。また、前記モル比（ジイソブチレン／無水マレイン酸）は、共重合体を含有する溶液を得た後に、ジイソブチレンの回収を効率よく行う観点から、５以下が好ましく、４以下がより好ましく、３．５以下が更に好ましい。
【００１６】
前記共重合体の製造において、本発明の重合体組成物の水系分散剤としての性能及び水溶性を損なわない範囲で、モノマーとしてジイソブチレン以外のオレフィンを加えても良い。前記ジイソブチレン以外のオレフィンとしては、イソブチレン、１−ヘキセン、１−オクテン等が挙げられる。また同様に、モノマーとして、重合性二価カルボン酸及び／又は無水マレイン酸以外の重合性二価カルボン酸の無水物を加えても良い。前記重合性二価カルボン酸としては、マレイン酸、イタコン酸、フマル酸等が挙げられる。
【００１７】
前記重合体組成物の水系分散剤としての性能を向上する観点、前記共重合体の製造容易性の観点、及び合成を効率良く行う観点から、共重合体を製造する際の仕込み量において、ジイソブチレンに対する前記ジイソブチレン以外のオレフィンのモル比（ジイソブチレン以外のオレフィン／ジイソブチレン）は、０．１以下が好ましく、０．０５以下がより好ましく、０．０２以下が更に好ましく、実質的に０が更により好ましい。また、同様の観点から、共重合体を製造する際の仕込み量において、前記無水マレイン酸に対する重合性二価カルボン酸及び／又は無水マレイン酸以外の重合性二価カルボン酸の無水物のモル比［（重合性二価カルボン酸及び／又は無水マレイン酸以外の重合性二価カルボン酸の無水物）／無水マレイン酸］は、０．１以下が好ましく、０．０５以下がより好ましく、０．０２以下が更に好ましく、実質的に０が更により好ましい。
【００１８】
前記共重合体の重量平均分子量は、分散性に優れる重合体組成物を製造する観点から、１００００以上が好ましく、１５０００以上がより好ましく、２００００以上が更に好ましい。また、前記共重合体の重量平均分子量は、同様の観点から、１０００００以下が好ましく、８００００以下がより好ましく、６００００以下が更に好ましく、３００００以下が更により好ましい。共重合体の重量平均分子量の測定方法は実施例記載の通りである。
【００１９】
［工程１］
工程１は、前記共重合体及び水を含有する組成物と、一般式（Ｉ）で表される化合物からなる第１の中和剤とを、混合する工程である。
【化２】
2014070086.tif 000003
（式中、Ｒ1、Ｒ2及びＲ3は同一又は異なって、水素原子が水酸基で置換されていてもよい炭素数１〜３のアルキル基又は水素原子を示す）
【００２０】
中和工程における凝集を抑制する観点及び分散性に優れる重合体組成物を製造する観点から、一般式（Ｉ）におけるＲ1、Ｒ2及びＲ3は、同一又は異なって、水素原子が水酸基で置換されていてもよい炭素数１〜３のアルキル基又は水素原子である。一般式（Ｉ）で表される化合物としては、アンモニア、メチルアミン、ジメチルアミン、トリメチルアミン、エチルアミン、ジエチルアミン、トリエチルアミン、トリプロピルアミン、モノエタノールアミン、ジエタノールアミン、トリエタノールアミン、メチルジエタノールアミン、ジメチルエタノールアミン、トリイソプロパノールアミン等が挙げられる。これらは単独で用いても良いし、２種以上を組み合わせて用いても良い。一般式（Ｉ）で表される化合物としては、取扱いの容易性の観点、重合体組成物の製造容易性の観点及び分散性に優れる重合体組成物を製造する観点から、アンモニア、並びにＲ1、Ｒ2及びＲ3のいずれか１つ以上がヒドロキシエチル基若しくはヒドロキシプロピル基である化合物が好ましく、アンモニア、モノエタノールアミン、ジエタノールアミン、トリエタノールアミン、メチルジエタノールアミン、ジメチルエタノールアミン及びトリイソプロパノールアミンがより好ましく、アンモニア及びトリエタノールアミンが更に好ましく、アンモニアが更により好ましい。
【００２１】
工程１における共重合体及び水を含有する組成物に対する前記一般式（Ｉ）で表される化合物の混合量は、中和工程における凝集を抑制する観点及び分散性に優れる重合体組成物を製造する観点から、前記共重合体に含まれる無水マレイン酸由来の構成単位１００ｍｏｌに対し、１ｍｏｌ以上が好ましく、２ｍｏｌ以上がより好ましく、４ｍｏｌ以上が更に好ましく、５ｍｏｌ以上が更により好ましい。また、共重合体及び水を含有する組成物に対する前記一般式（Ｉ）で表される化合物の混合量は、分散性に優れる重合体組成物を製造する観点から、前記共重合体に含まれる無水マレイン酸由来の構成単位１００ｍｏｌに対し、１５ｍｏｌ以下が好ましく、１０ｍｏｌ以下がより好ましく、８ｍｏｌ以下が更に好ましい。
【００２２】
第１の中和剤は、水に溶解され水溶液の状態で前記組成物と混合されてもよい。一般式（Ｉ）で表される化合物の沸点が１００℃より低い場合、取扱い容易性の観点から、第１の中和剤は水溶液の状態で用いることが好ましい。第１の中和剤を水溶液の状態で用いる場合、前記水溶液における一般式（Ｉ）で表される化合物と水との質量比（一般式（Ｉ）で表される化合物／水）は、重合体組成物の収率向上の観点から、１０／９０以上がより好ましく、２０／８０以上がより好ましい。また、第１の中和剤の取扱い容易性の観点から、４０／６０以下が好ましく、３０／７０以下がより好ましい。
【００２３】
更に第１の中和剤は、本発明の効果を阻害しない範囲で、一般式（Ｉ）で表される化合物以外の成分を含有してもよい。第１の中和剤は、中和工程での凝集を抑制する観点から、アルカリ金属水酸化物を含まないことが好ましい。第１の中和剤における一般式（Ｉ）で表される化合物の含有量は、中和工程おける凝集を抑制する観点から、９０質量％以上が好ましく、９５質量％以上がより好ましく、実質的に１００質量％が更に好ましく、１００質量％が更により好ましい。
【００２４】
工程１における共重合体及び水を含有する組成物と第１の中和剤との混合方法は、特に限定されないが、重合体組成物の製造の容易性の観点から、共重合体及び水を含有する組成物を攪拌しながら第１の中和剤を加える方法が好ましい。また、第１の中和剤は、一度に加えても滴下して加えても良い。第１の中和剤を添加してから第２の中和剤を添加するまでの時間は、中和を均一に進行させる観点及び中和速度向上の観点から、５分以上が好ましく、１０分以上がより好ましい。また、重合体組成物を効率よく製造できる観点から、３０分以下が好ましく、２０分以下がより好ましい。
【００２５】
工程１における前記共重合体及び水を含有する組成物の温度は、中和を均一に進行させる観点及び中和速度向上の観点から、５０℃以上が好ましく、６０℃以上がより好ましく、７０℃以上が更に好ましい。また、工程１における前記共重合体及び水を含有する組成物の温度は、前記共重合体及び水を含有する組成物の泡立ちを抑制して攪拌性を向上する観点並びに第１の中和剤の揮発及び水の蒸発を抑制する観点から、９０℃以下が好ましく、８５℃以下がより好ましく、８０℃以下が更に好ましい。
【００２６】
工程１における前記共重合体及び水を含有する組成物の固形分は、収率向上の観点から、２０質量％以上が好ましく、２５質量％以上がより好ましく、３０質量％以上が更に好ましい。また、増粘の抑制による攪拌性向上の観点から、５０質量％以下が好ましく、４５質量％以下がより好ましく、４０質量％以下が更に好ましい。
【００２７】
［工程２］
工程２は、工程１で得られた混合物と、アルカリ金属水酸化物からなる第２の中和剤とを、混合する工程である。
【００２８】
アルカリ金属水酸化物としては、水酸化リチウム、水酸化ナトリウム、水酸化カリウム等が挙げられる。これらは単独で用いても良いし、２種以上を組み合わせて用いても良い。アルカリ金属水酸化物としては、分散性に優れる重合体組成物を製造する観点から、水酸化ナトリウム及び水酸化カリウムが好ましく、水酸化ナトリウムがより好ましい。
【００２９】
工程２における工程１で得られた混合物に対する前記アルカリ金属水酸化物の混合量は、中和工程における凝集を抑制する観点及び分散性に優れる重合体組成物を製造する観点から、前記共重合体に含まれる無水マレイン酸由来の構成単位１００ｍｏｌに対し、５０ｍｏｌ以上が好ましく、７０ｍｏｌ以上がより好ましく、９０ｍｏｌ以上が更に好ましく、１４０ｍｏｌ以上が更により好ましい。また、工程１で得られた混合物に対する前記アルカリ金属水酸化物の混合量は、同様の観点から、前記共重合体に含まれる無水マレイン酸由来の構成単位１００ｍｏｌに対し、３００ｍｏｌ以下が好ましく、２５０ｍｏｌ以下がより好ましく、２３０ｍｏｌ以下が更に好ましい。
【００３０】
工程１における一般式（Ｉ）で表される化合物と、工程２におけるアルカリ金属水酸化物との合計は、中和工程における凝集を抑制する観点及び分散性に優れる重合体組成物を製造する観点から、前記共重合体に含まれる無水マレイン酸由来の構成単位１００ｍｏｌに対し、５０ｍｏｌ以上が好ましく、７０ｍｏｌ以上がより好ましく、１００ｍｏｌ以上が更に好ましく、１３０ｍｏｌ以上が更により好ましく、１５０ｍｏｌ以上が更によりより好ましい。また、工程１における一般式（Ｉ）で表される化合物と、工程２におけるアルカリ金属水酸化物との合計は、中和工程における凝集を抑制する観点、分散性に優れる重合体組成物を製造する観点及び第１の中和剤に由来する臭いを抑制する観点から、３００ｍｏｌ以下が好ましく、２６０ｍｏｌ以下がより好ましく、２３０ｍｏｌ以下が更に好ましく、２００ｍｏｌ以下が更により好ましく、１８０ｍｏｌ以下が更によりより好ましい。
【００３１】
第２の中和剤は、取扱い容易性の観点から、水に溶解され水溶液の状態で用いることが好ましい。第２の中和剤を水溶液の状態で用いる場合、前記水溶液におけるアルカリ金属水酸化物と水との質量比（アルカリ金属水酸化物／水）は、重合体組成物の収率向上の観点から、１５／８５以上がより好ましく、２５／７５以上がより好ましい。また、第２の中和剤の取扱い容易性の観点から、５０／５０以下が好ましく、更に、アルカリ金属水酸化物が水酸化ナトリウムの場合は、４０／６０以下がより好ましい。
【００３２】
更に第２の中和剤は、本発明の効果を阻害しない範囲で、アルカリ金属水酸化物以外の成分を含有してもよい。第２の中和剤におけるアルカリ金属水酸化物の含有量は、重合体組成物を効率よく製造できる観点及び分散性に優れる重合体組成物を製造する観点から、８０質量％以上が好ましく、９０質量％以上がより好ましく、９５質量％が更に好ましく、実質的に１００質量％が更により好ましい。
【００３３】
工程２における工程１で得られた混合物と第２の中和剤との混合方法は、特に限定されないが、重合体組成物の製造の容易性の観点から、工程１で得られた混合物を攪拌しながら、第２の中和剤を前記混合物中に加える方法が好ましく、滴下する方法が更に好ましい。第２の中和剤を滴下する時間は、共重合体の凝集や反応槽への付着を抑制する観点から、０．５時間以上が好ましく、１時間以上がより好ましく、１．２時間以上が更に好ましい。また、第２の中和剤を滴下する時間は、重合体組成物を効率よく製造できる観点から、３時間以下が好ましく、２．５時間以下がより好ましく、２時間以下が更に好ましい。
【００３４】
工程２における工程１で得られた混合物の温度は、中和を均一に進行させる観点及び中和速度向上の観点から、５０℃以上が好ましく、６０℃以上がより好ましく、７０℃以上が更に好ましい。また、工程１で得られた混合物の泡立ちを抑制して攪拌性を向上する観点及び水の蒸発を抑制する観点から、９０℃以下が好ましく、８５℃以下がより好ましく、８０℃以下が更に好ましい。
【００３５】
［重合体組成物］
本発明の重合体組成物に含まれる重合体は、ジイソブチレン由来の構成単位とマレイン酸のアルカリ金属塩由来の構成単位とを含む。前記アルカリ金属としては、重合体組成物の水系分散剤としての性能を向上する観点から、ナトリウム及びカリウムが好ましく、ナトリウムがより好ましい。
【００３６】
本発明の重合体組成物は、前記共重合体に含まれる無水マレイン酸由来の構成単位の一部又は全てが加水分解し、更に加水分解によって生じたカルボキシ基の一部又は全てが塩となった重合体を含有する。また、本発明の重合体組成物は、重合体組成物の製造の容易性の観点及び重合体組成物の取扱い容易性の観点から、前記重合体と水とを含有することが好ましく、前記重合体の水溶液であることがより好ましい。
【００３７】
本発明の重合体組成物は、無水マレイン酸とジイソブチレンとの共重合体と、中和剤とを混合する工程を含む製造方法であって、
工程１  前記共重合体及び水を含有する組成物と、前記一般式（Ｉ）で表される化合物からなる第１の中和剤とを、混合する工程、
工程２  工程１で得られた混合物と、アルカリ金属水酸化物からなる第２の中和剤とを、混合する工程、を含む製造方法によって製造される。
【００３８】
本発明の重合体組成物の製造方法において、更に工程２で得られた組成物に対して濾過処理を行って、不溶物を除去しても良い。前記濾過処理は工程２の後に行われることが好ましい。濾過処理方法としては、フィルタープレス、セラミックフィルター、リキッドフィルター等の処理方法が挙げられる。前記濾過処理において、濾過助剤を併用することも好ましい。濾過助剤としては、珪藻土、ゼオライト、活性炭等が挙げられる。
【００３９】
本発明の重合体組成物の固形分は、重合体組成物の耐防腐性向上の観点及び分散性向上の観点から、１０質量％以上が好ましく、１５質量％以上がより好ましく、２０質量％以上が更に好ましい。また、本発明の重合体組成物の固形分は、重合体組成物の増粘を抑制して取扱い性を向上する観点から、４０質量％以下が好ましく、３５質量％以下がより好ましく、３０質量％以下が更に好ましい。
【００４０】
本発明の重合体組成物のｐＨは、水溶性向上の観点及び分散性向上の観点から、７．５以上が好ましく、９以上がより好ましく、１０以上が更に好ましく、１１以上が更により好ましい。また、本発明の重合体組成物のｐＨは、分散性向上の観点及び第１の中和剤に由来する臭いを抑制する観点から、１３．８以下が好ましく、１３．５以下がより好ましく、１３以下が更に好ましく、１２．５以下が更により好ましく、１２以下が更によりより好ましい。
【００４１】
本発明の重合体組成物は、無機粒子、有機顔料などの粉体用の水系分散剤として好ましく用いられる。無機粒子としては、酸化チタン、シリカ、アルミナ等が挙げられる。また有機顔料としては、カーボンブラック、フタロシアニンブルー、アントラキノン等が挙げられる。
【００４２】
本発明の重合体組成物を粉体用の水系分散剤として使用するにあたっては、重合体組成物の使用量は、粉体の分散性向上の観点から、粉体１００質量部に対し、重合体組成物の固形分で０．０５質量部以上が好ましく、０．１質量部以上がより好ましく、０．１５質量部以上が更に好ましい。また、同様の観点から、５質量部以下が好ましく、４質量部以下がより好ましく、３質量部以下が更に好ましい。
【実施例】
【００４３】
［共重合体の製造例１：共重合体Ａの製造］
攪拌機、温度計、還流冷却管、窒素導入管、滴下ロートを備えたガラス製反応容器内に、ジイソブチレン（丸善石油化学社製）  ６２１．８ｇ及びルトナールＡ−５０（ＢＡＳＦ社製、ポリビニルエチルエーテル）  ３．１ｇを仕込んだ。反応容器内を窒素雰囲気とし、攪拌を開始した。反応容器内容物を１０５℃まで加熱し、これ以降、重合反応を完結させるまで、反応容器内容物の温度を１０５℃に保った。７０℃に保温した液体の無水マレイン酸（三井化学ポリウレタン社製）  １９０．０ｇ、及び開始剤溶液としてジイソブチレン  ２３．１ｇに溶解させたパーブチルＯ（日油社製、ｔ−ブチルパーオキシ−２−エチルヘキサノエート）  １０．３ｇを、それぞれ別の滴下ロートから反応容器内に４時間かけて滴下した。滴下の終了から２０分後に、ジイソブチレン７．３ｇに溶解させたパーブチルＯ  １．２ｇを反応容器内に加え、更に２時間４０分熟成を行って重合反応を完結させ、共重合体Ａを含む溶液を得た。反応容器内にイオン交換水  ８００ｇを加え、共重合体Ａの沈殿を析出させた。次いで、水蒸気蒸留によって、未反応のジイソブチレンの留去を行った。前記水蒸気蒸留は、常圧で反応容器を加熱し、反応容器内容物が１００℃に達し、ジイソブチレンの留出が無くなるまで行った。以上の操作を経て、共重合体Ａと水とを含有する組成物を得た。前記組成物の固形分は３７質量％であった。また、共重合体Ａの重量平均分子量は２５０００であった。
【００４４】
［共重合体の製造例２：共重合体Ｂの製造］
開始剤溶液としてジイソブチレン（丸善石油化学社製）  ２３．１ｇに溶解させたパーブチルＯ（日油社製、ｔ−ブチルパーオキシ−２−エチルヘキサノエート）  １３．５ｇを用いたこと以外は、前記共重合体Ａの製造例１に従い、共重合体Ｂと水とを含有する組成物を得た。前記組成物の固形分は３７質量％であった。また、共重合体Ｂの重量平均分子量は１２０００であった。
【００４５】
［共重合体の製造例３：共重合体Ｃの製造］
開始剤溶液としてジイソブチレン（丸善石油化学社製）  ２３．１ｇに溶解させたパーブチルＯ（日油社製、ｔ−ブチルパーオキシ−２−エチルヘキサノエート）  ２．６ｇを用いたこと以外は、前記共重合体Ａの製造例１に従い、共重合体Ｃと水とを含有する組成物を得た。前記組成物の固形分は３７質量％であった。また、共重合体Ｃの重量平均分子量は９７０００であった。
【００４６】
［重合体組成物の製造例１：重合体組成物Ａ１の製造］
前記共重合体の製造例１記載の方法に従い、共重合体Ａと水とを含有する組成物を得た操作に続いて、以下に示す中和工程を行った。反応容器内容物を７５℃まで冷却し、これ以降、中和反応を完結させるまで、反応容器内の液体の温度を７５℃に保った。工程１として、２５質量％アンモニア水溶液（昭和電工社製）  ８．４ｇを反応容器内に加えて１５分間保持した。次に、工程２として、３２質量％水酸化ナトリウム水溶液（南海化学社製）  ３８７．４ｇを反応容器内に１．５時間かけて滴下し、中和反応を完結させた。室温まで冷却し、固形分が２５質量％となるようにイオン交換水を加え、３０分間保持してから攪拌を停止し、ジイソブチレンとマレイン酸塩とを構成単位として含む重合体組成物Ａ１を得た。
【００４７】
［重合体組成物の製造例２：重合体組成物Ａ５１の製造］
工程１を行わなかったこと以外は、前記重合体組成物の製造例１に従い、重合体組成物Ａ５１を得た。
【００４８】
［重合体組成物の製造例３：重合体組成物Ａ５２の製造］
工程２における、３２質量％水酸化ナトリウム水溶液  ３８７．４ｇを、２５質量％アンモニア水溶液（昭和電工社製）  ２１１．１ｇに代えたこと以外は、前記重合体組成物の製造例２に従い、重合体組成物Ａ５２を得た。
【００４９】
［重合体組成物の製造例４：重合体組成物Ａ５３の製造］
工程２における、３２質量％水酸化ナトリウム水溶液  ３８７．４ｇを、予め調製した２５質量％アンモニア水溶液（昭和電工社製）  ８．４ｇと、３２質量％水酸化ナトリウム水溶液（南海化学社製）  ３８７．４ｇとを混合した、均一な水酸化ナトリウム−アンモニア混合水溶液に代えたこと以外は、前記重合体組成物の製造例２に従い、重合体組成物Ａ５３を得た。
【００５０】
［重合体組成物の製造例５：重合体組成物Ａ５４の製造］
前記共重合体の製造例１記載の方法に従い、共重合体Ａと水とを含有する組成物を得た操作に続いて、以下に示す中和工程を行った。反応容器内容物を７５℃まで冷却し、これ以降、中和反応を完結させるまで、反応容器内の液体の温度を７５℃に保った。工程１として、３２質量％水酸化ナトリウム水溶液（南海化学社製）  ３８７．４ｇを反応容器内に１．５時間かけて滴下した。次に、工程２として、２５質量％アンモニア水溶液（昭和電工社製）  ８．４ｇを反応容器内に加えて１５分間保持し、中和反応を完結させた。室温まで冷却し、固形分が２５質量％となるようにイオン交換水を加え、３０分間保持してから攪拌を停止し、重合体組成物Ａ５４を得た。
【００５１】
［重合体組成物の製造例６：重合体組成物Ａ２〜Ａ１４の製造］
工程１における２５質量％アンモニア水溶液、及び、工程２における３２質量％水酸化ナトリウム水溶液の量を、表１に記載の量とした以外は、前記重合体組成物の製造例１に従い、重合体組成物Ａ２〜Ａ１４を得た。
【００５２】
［重合体組成物の製造例７：重合体組成物Ａ１５の製造］
工程１における２５質量％アンモニア水溶液  ８．４ｇをトリエタノールアミン（日本触媒社製）  １８．４ｇに代えたこと以外は、前記重合体組成物の製造例１に従い、重合体組成物Ａ１５を得た。
【００５３】
［重合体組成物の製造例８：重合体組成物Ａ１６の製造］
工程２における３２質量％水酸化ナトリウム水溶液  ３８７．４ｇを４８質量％水酸化カリウム水溶液（ＡＧＣ旭硝子社製）  ３６２．２ｇに代えたこと以外は、前記重合体組成物の製造例１に従い、重合体組成物Ａ１６を得た。
【００５４】
［重合体組成物の製造例９：重合体組成物Ｂ１の製造］
前記共重合体の製造例２記載の方法に従い、共重合体Ｂと水とを含有する組成物を得た操作に続いて、前記重合体組成物の製造例１に示した中和工程を行い、重合体組成物Ｂ１を得た。
【００５５】
［重合体組成物の製造例１０：重合体組成物Ｃ１の製造］
前記共重合体の製造例３記載の方法に従い、共重合体Ｃと水とを含有する組成物を得た操作に続いて、前記重合体組成物の製造例１に示した中和工程を行い、重合体組成物Ｃ１を得た。
【００５６】
［共重合体の重量平均分子量測定］
共重合体の重量平均分子量は、ＧＰＣ（ゲルパーミエーションクロマトグラフィー）により、下記条件で測定した。重量平均分子量は、予め作成した検量線に基づき算出した。検量線の作成には、下記の標準試料を用いた。
測定装置：ＨＬＣ−８１２０ＧＰＣ（東ソー社製）
カラム：ＴＳＫ  α−Ｍ ＋ α−Ｍ（いずれも東ソー株式会社製）
カラム温度：４０℃
検出器：ＲＩ
溶離液：Ｈ3ＰＯ4（６０ｍｍｏｌ／Ｌ）及びＬｉＢｒ（５０ｍｍｏｌ／Ｌ）を加えたＮ，Ｎ−ジメチルホルムアミド溶液
流速：１．０ｍＬ／ｍｉｎ
試料濃度：０．１質量％（固形分）
試料注入量：０．１ｍＬ
標準試料：東ソー社製ポリスチレン  ５．２６×１０2、１．０２×１０5、８．４２×１０6；西尾工業社製ポリスチレン  ４．０×１０3、３．０×１０4、９．０×１０5（数字はそれぞれ分子量）
【００５７】
［固形分の測定］
実施例における、各固形分の測定は以下の方法で行った。質量Ｗ3（ｇ）のシャーレに試料１ｇを採り、前記試料を含んだシャーレ全体の質量を測定し、Ｗ1（ｇ）とした。シャーレ全体を、熱風循環型乾燥機（いすゞ製作所製  Ｈｏｔ  Ａｉｒ  Ｒａｐｉｄ  Ｄｒｙｉｎｇ  Ｏｖｅｎ  Ｓｏｙｏｋａｚｅ）で１７０℃２時間の条件で乾燥させ、更にデシケータで３０分放冷した後、前記試料の不揮発分を含んだシャーレ全体の質量を測定し、Ｗ2（ｇ）とした。次式より得られた値を固形分とした。
固形分（質量％）＝１００−（Ｗ1−Ｗ2）／（Ｗ1−Ｗ3）×１００
【００５８】
［沈殿物量の測定］
重合体組成物（固形分として２５質量％）１００ｇを１００メッシュワイヤーにて濾過を行い、メッシュ上の残渣を１０５℃、２時間、乾燥機中に入れ、冷却後乾燥させた沈殿物質量（ｇ）を測定した。沈殿物質量が少ないほど、中和工程での凝集を抑制する効果が優れることを示す。
【００５９】
［分散性の測定］
５０ｍＬのガラス製サンプルびん（マルエム社製スクリュー管Ｎｏ．７）に平均粒径０．５μｍの酸化チタン粒子（東邦チタニウム製ＨＴ０５１４）  ０．３ｇと、固形分に換算して重合体組成物  ０．６ｍｇとを加え、更にイオン交換水を加えて、酸化チタン粒子、重合体組成物及び水の合計を３０ｇとし、密栓した後、ヤマト科学（株）製の超音波洗浄器ｙａｍａｔｏ１５１０で３０分間超音波処理を行い、１質量％の酸化チタンスラリーを調製した。得られたスラリーを内径１０ｍｍの沈降試験管に移して２５℃にて静置し、酸化チタン粒子の沈降によって生じるスラリー上層の透明層の高さ（ｍｍ）を、静置時間１分、３分、５分、１０分、３０分、６０分及び１２０分で測定した。透明層の高さが小さい程、重合体組成物の分散剤としての性能が優れることを示す。
【００６０】
重合体組成物の製造例で得られた重合体組成物Ａ１〜Ａ１６、Ｂ１、Ｃ１及びＡ５１〜Ａ５４を用い、実施例１〜１８及び比較例１〜４として、前述の［沈殿物量の測定］及び［分散性試験］を行った。また比較例５として、重合体組成物を用いずに［分散性試験］を行った。結果を表１に示す。
【００６１】
工程１に一般式（Ｉ）で表される化合物を用い、工程２でアルカリ金属水酸化物を用いて得られた重合体組成物を使用した実施例１〜１８は、比較例１〜４に比べて沈殿物質量が少なく、中和工程での凝集を抑制する効果が優れていることが示された。また、比較例１〜５に比べて透明層の高さが小さく、重合体組成物の分散剤としての性能が優れていることが示された。
【００６２】
【表１】
2014070086.tif 000004
【産業上の利用可能性】
【００６３】
本発明はジイソブチレンと無水マレイン酸共重合体の中和を容易に行う方法を提供する。また、本発明の方法によって得られる重合体組成物は無機粒子、有機顔料などの粉体用の水系分散剤として有用である。